(57)【要約】【課題】スルーホールの内壁面とスルーホール電極との間における短絡の発生を抑制した太陽電池及び太陽電池の製造方法を提供することを目的とする。【解決手段】スルーホールの内壁面を異方性エッチングする第１エッチング工程と、受光面を異方性エッチングする第２エッチング工程とを備え、第１エッチング工程では、高濃度ＮａＯＨ液（約５重量％）を用い、第２エッチング工程では、低濃度ＮａＯＨ液（約１．５重量％）を用いる。【選択図】図５
2009135338.tif 000002
【特許請求の範囲】
【請求項１】
受光面と、前記受光面の反対に設けられた裏面と、前記受光面から前記裏面まで貫通するスルーホールとを有する基板と、
前記基板表面に設けられ、前記基板と半導体接合を形成する半導体領域と、
前記スルーホール内に設けられ、導電性を有するスルーホール電極と、
前記スルーホールの内壁面上に設けられ、絶縁性を有する絶縁層とを備え、
前記基板の前記受光面には、テクスチャが形成され、
前記スルーホール電極は、前記絶縁層によって前記基板と絶縁されており、
前記スルーホールの内壁面の少なくとも一部は、前記基板の前記受光面よりも小さい算術平均粗さを有する
ことを特徴とする太陽電池。
【請求項２】
前記基板は、単結晶シリコンを主成分として構成されており、
前記受光面は、（１００）の面方位を有し、
前記平坦面は、（１１０）の面方位を有する
ことを特徴とする請求項１に記載の太陽電池。
【請求項３】
前記スルーホールは、前記基板の平面視において、略四角形状に形成される
ことを特徴とする請求項２に記載の太陽電池。
【請求項４】
前記スルーホールの内壁面の略全域は、前記基板の前記受光面よりも小さい算術平均粗さを有する
ことを特徴とする請求項１に記載の太陽電池。
【請求項５】
受光面と、前記受光面の反対に設けられた裏面とを有する基板に、前記受光面から前記裏面まで貫通するスルーホールを形成するスルーホール形成工程と、
前記スルーホールの内壁面を第１エッチング液によってエッチングする第１エッチング工程と、
前記基板の前記受光面を第２エッチング液によってエッチングする第２エッチング工程と、
前記基板表面に半導体領域を形成する半導体領域形成工程と、
前記スルーホールの内壁面上に絶縁性を有する絶縁層を形成する絶縁層形成工程と、
前記スルーホール内に導電性を有するスルーホール電極を形成する電極形成工程とを備え、
前記第１エッチング液は、前記第２エッチング液よりも高いエッチング性を有する
ことを特徴とする太陽電池の製造方法。
【請求項６】
前記第２エッチング工程において、前記スルーホールを、耐エッチング性を有するマスクによって覆う
ことを特徴とする請求項５に記載の太陽電池の製造方法。
【請求項７】
前記受光面は、（１００）の面方位を有しており、
前記スルーホール形成工程において、前記スルーホールの内壁面の少なくとも一部に、（１１０）の面方位を有する面を露出させる
ことを特徴とする請求項５に記載の太陽電池の製造方法。
【発明の詳細な説明】
【技術分野】
【０００１】
本発明は、スルーホール電極を備える太陽電池及び太陽電池の製造方法に関する。
【背景技術】
【０００２】
太陽電池は、クリーンで無尽蔵に供給される太陽光を直接電気に変換することができるため、新しいエネルギー源として期待されている。
【０００３】
従来、太陽電池の受光面積の拡大を目的として、ｐ側電極とｎ側電極の両方を基板の裏面側に設けたバックコンタクト型の太陽電池が提案されている（例えば、特許文献１）。
【０００４】
このような太陽電池は、基板の受光面から裏面まで貫通する複数のスルーホール（貫通孔）を有する。基板の受光面側で収集された光生成キャリアは、スルーホール内に設けられるスルーホール電極を介して太陽電池の裏面側に導かれる。スルーホールの内壁面とスルーホール電極との間で短絡が発生することを防止するために、スルーホールの内壁面には絶縁層が形成される。
【特許文献１】特開平１−８２５７０号公報
【発明の開示】
【発明が解決しようとする課題】
【０００５】
スルーホールはレーザ加工や機械的加工によって形成されるため、スルーホールの内壁面は損傷を受ける。太陽電池の出力特性を向上させるには、エッチング処理によりスルーホールの内壁面における損傷を除去することが好ましい。
【０００６】
ところで、太陽電池の出力特性を向上させることを目的として、通常、太陽電池の受光面には、凹凸構造、いわゆるテクスチャ構造が形成される。一般的に、このようなテクスチャ構造はエッチング処理によって形成される。従って、スルーホールを形成した後にテクスチャ構造を形成するためのエッチング処理を施すことにより、スルーホールの内壁面における損傷を同時に除去することが考えられる。
【０００７】
しかしながら、テクスチャ構造を形成するためのエッチング処理をスルーホール内壁面に施すと、スルーホール内壁面にも凹凸構造が形成されてしまう。このようなスルーホールの内壁面に絶縁層を形成すると、絶縁層の厚みは不均一に形成される。そのため、絶縁層の厚みが薄い部分では、スルーホールの内壁面とスルーホール電極との絶縁性を十分に図ることができないため、基板とスルーホール電極との間で短絡が発生し易かった。その結果、太陽電池の出力特性が低下するという問題があった。
【０００８】
そこで、本発明は、上記の問題に鑑みてなされたものであり、基板とスルーホール電極との間において短絡が発生することを抑制できる太陽電池及び太陽電池の製造方法を提供することを目的とする。
【課題を解決するための手段】
【０００９】
本発明の第１の特徴は、太陽電池に係り、受光面と、受光面の反対に設けられた裏面と、受光面から裏面まで貫通するスルーホールとを有する基板と、基板表面に設けられ、基板と半導体接合を形成する半導体領域と、スルーホール内に設けられ、導電性を有するスルーホール電極と、スルーホールの内壁面上に設けられ、絶縁性を有する絶縁層とを備え、基板の受光面には、テクスチャが形成され、スルーホール電極は、絶縁層によって基板と絶縁されており、スルーホールの内壁面の少なくとも一部は、基板の受光面よりも小さい算術平均粗さを有することを要旨とする。
【００１０】
このように、スルーホールの内壁には、受光面よりも小さい算術粗さを有する平坦面が形成されている。このような平坦面では、絶縁層を一様な厚みで形成することができる。従って、平坦面において、基板とスルーホール電極との間における短絡は抑制される。その結果、太陽電池の出力特性を向上することができる。
【００１１】
本発明の第２の特徴は、本発明の第１の特徴に係り、基板は、単結晶シリコンを主成分として構成されており、受光面は、（１００）の面方位を有し、平坦面は、（１１０）の面方位を有することを要旨とする。
【００１２】
本発明の第３の特徴は、本発明の第２の特徴において、スルーホールは、基板の平面視において、略四角形状に形成されることを要旨とする。
【００１３】
本発明の第４の特徴は、本発明の第１の特徴に係り、スルーホールの内壁面の略全域は、基板の受光面よりも小さい算術平均粗さを有することを要旨とする。
【００１４】
本発明の第５の特徴は、太陽電池の製造方法に係り、受光面と、受光面の反対に設けられた裏面とを有する基板に、受光面から裏面まで貫通するスルーホールを形成するスルーホール形成工程と、スルーホールの内壁面を第１エッチング液によってエッチングする第１エッチング工程と、基板の受光面を第２エッチング液によってエッチングする第２エッチング工程と、基板表面に半導体領域を形成する半導体領域形成工程と、スルーホールの内壁面上に絶縁性を有する絶縁層を形成する絶縁層形成工程と、スルーホール内に導電性を有するスルーホール電極を形成する電極形成工程とを備え、第１エッチング液は、第２エッチング液よりも高いエッチング性を有することを要旨とする。
【００１５】
本発明の第６の特徴は、本発明の第５の特徴に係り、第２エッチング工程において、スルーホールを、耐エッチング性を有するマスクによって覆うことを要旨とする。
【００１６】
本発明の第７の特徴は、本発明の第５の特徴に係り、受光面は、（１００）の面方位を有しており、スルーホール形成工程において、スルーホールの内壁面の少なくとも一部に、（１１０）の面方位を有する面を露出させることを要旨とする。
【発明の効果】
【００１７】
本発明によれば、基板とスルーホール電極との間において短絡が発生することを抑制できる太陽電池及び太陽電池の製造方法を提供することができる。
【発明を実施するための最良の形態】
【００１８】
次に、図面を用いて、本発明の実施形態を説明する。以下の図面の記載において、同一又は類似の部分には、同一又は類似の符号を付している。但し、図面は模式的なものであり、各寸法の比率等は現実のものとは異なることに留意すべきである。したがって、具体的な寸法等は以下の説明を参酌して判断すべきものである。また、図面相互間においても互いの寸法の関係や比率が異なる部分が含まれていることは勿論である。
【００１９】
１．第１実施形態
（太陽電池モジュールの概略構成）
本発明の第１実施形態に係る太陽電池モジュール１００の概略構成について、図１を参照しながら説明する。図１は、本実施形態に係る太陽電池モジュール１００の構成を示す側面図である。
【００２０】
図１に示すように、本実施形態に係る太陽電池モジュール１００は、複数の太陽電池１と、受光面側保護材２と、裏面側保護材３と、封止材４と、配線材５とを備える。太陽電池モジュール１００は、受光面側保護材２と裏面側保護材３との間に、複数の太陽電池１を封止材４によって封止することにより構成される。
【００２１】
複数の太陽電池１は、配列方向に沿って配列される。複数の太陽電池１は、配線材５によって互いに電気的に接続される。太陽電池１は、太陽光が入射する受光面（図面中の上面）と、受光面の反対側に設けられた裏面（図面中の下面）とを有する。受光面と裏面とは、太陽電池１の主面である。太陽電池１の構成については後述する。
【００２２】
配線材５は、太陽電池１の裏面上に配設されており、一の太陽電池１と一の太陽電池１に隣接する他の太陽電池１とを電気的に接続する。このように、本実施形態にかかる太陽電池モジュール１００は、いわゆるバックコンタクト型の太陽電池モジュールである。配線材５としては、薄板状、線状或いは縒り線状に成形された銅等の導電材を用いることができる。なお、配線材５の表面には、半田がメッキされていてもよい。
【００２３】
受光面側保護材２は、封止材４の受光面側に配置され、太陽電池モジュール１００の表面を保護する。受光面側保護材２としては、透光性及び遮水性を有するガラス、透光性プラスチック等を用いることができる。
【００２４】
裏面側保護材３は、封止材４の裏面側に配置され、太陽電池モジュール１００の背面を保護する。裏面側保護材３としては、ＰＥＴ（Polyethylene Terephthalate）等の樹脂フィルム、Ａｌ箔を樹脂フィルムでサンドイッチした構造を有する積層フィルム等を用いることができる。
【００２５】
封止材４は、受光面側保護材２と裏面側保護材３との間において、複数の太陽電池１を封止する。封止材４としては、ＥＶＡ、ＥＥＡ、ＰＶＢ、シリコン、ウレタン、アクリル、エポキシ等の透光性を有する樹脂を用いることができる。
【００２６】
なお、以上のような構成を有する太陽電池モジュール１００の外周には、Ａｌフレーム（不図示）を取り付けることができる。
【００２７】
（太陽電池の構成）
次に、太陽電池１の構成について、図２及び図３を参照しながら説明する。図２は、太陽電池１を受光面側から見た平面図である。図３は、太陽電池１を裏面側から見た平面図である。
【００２８】
太陽電池１は、図２に示すように、光電変換部１０と、受光面側集電電極２４と、スルーホール電極２０とを備える。
【００２９】
光電変換部１０は、光が入射する受光面と、受光面の反対側に設けられた裏面とを有する。光電変換部１０は、受光面に光が入射することにより光生成キャリアを生成する。光生成キャリアとは、太陽光が光電変換部１０に吸収されることにより生成される正孔と電子をいう。
【００３０】
本実施形態に係る光電変換部１０は、後述するように、単結晶シリコン基板（基板）と非晶質シリコン層（半導体領域）との間に実質的に真性な非晶質シリコン層を挟み込んだ構造、いわゆるＨＩＴ構造を有する。
【００３１】
受光面側集電電極２４は、光電変換部１０によって生成された光生成キャリアを収集する電極である。受光面側集電電極２４は、図２に示すように、光電変換部１０の受光面上の略全域に渡って複数本形成される。受光面側集電電極２４は、例えば、熱硬化型の導電性ペーストを用いて印刷法等により形成することができる。なお、受光面側集電電極２４の本数及び形状は、光電変換部１０の大きさなどを考慮して設定される。
【００３２】
スルーホール電極２０は、光電変換部１０の受光面上において、受光面側集電電極２４と電気的に接続される。受光面側集電電極２４によって光電変換部１０から収集された光生成キャリアは、スルーホール電極２０によって収集される。スルーホール電極２０は、光電変換部１０が有する単結晶シリコン基板の受光面から裏面まで貫通するスルーホール内（図２において不図示、図４参照）に設けられる。従って、受光面側集電電極２４によって収集された光生成キャリアは、スルーホール電極２０を介して光電変換部１０の裏面側に導かれる。なお、本実施形態において、光電変換部１０は、１０個のスルーホール電極２０を有する。スルーホール電極２０は、配列方向に沿って５個ずつ並べて設けられる。スルーホール電極２０は、受光面側集電電極２４と同様の導電性材料により形成することができる。なお、スルーホール電極２０の数は、スルーホール電極２０に接続される受光面側集電電極２４の本数や、使用する導電性材料の比抵抗などを考慮して設定される。
【００３３】
太陽電池１は、図３に示すように、受光面側バスバー電極２５及び裏面側集電電極３０をさらに備える。
【００３４】
受光面側バスバー電極２５は、光電変換部１０の裏面上において、スルーホール電極２０から光生成キャリアを収集する電極である。受光面側バスバー電極２５は、図３に示すように、配列方向に沿ってライン状に形成される。受光面側バスバー電極２５は、後述する絶縁層１７によって、光電変換部１０の裏面側や裏面側集電電極３０から絶縁される。受光面側バスバー電極２５は、受光面側集電電極２４と同様の材料を用いて形成することができる。
【００３５】
裏面側集電電極３０は、受光面側バスバー電極２５が収集する光生成キャリアとは異なる極性の光生成キャリアを光電変換部１０から収集する。裏面側集電電極３０は、光電変換部１０の裏面のうち受光面側バスバー電極２５が形成される領域以外の領域に形成される。ただし、本発明は、光電変換部１０の裏面上に形成される集電電極の形状等を限定するものではない。
【００３６】
ここで、図３に示すように、配線材５は、一の太陽電池１の受光面側バスバー電極２５上と、一の太陽電池１に隣接する他の太陽電池１の裏面側集電電極３０上とに電気的に接続される。具体的に、配線材５の一端部は、受光面側バスバー電極２５上において配列方向に沿って配設される。配線材５の他端部は、裏面側集電電極３０の配列方向における端部上に配設される。これにより、太陽電池１どうしは電気的に接続される。
【００３７】
（光電変換部の構成）
次に、太陽電池１の光電変換部１０の詳細な構成について図４を参照しながら説明する。図４は、図２のＡ−Ａ切断面における拡大断面図である。
【００３８】
光電変換部１０は、ｎ型単結晶シリコン基板１１、ｉ型非晶質シリコン層１２、ｎ型非晶質シリコン層１３、ｉ型非晶質シリコン層１４、ｐ型非晶質シリコン層１５、裏面側透明導電膜１６、絶縁層１７及び受光面側透明導電膜１８を備える。
【００３９】
ｎ型単結晶シリコン基板１１は、単結晶シリコンを主成分として構成されており、約２００μｍの厚みを有する。ｎ型単結晶シリコン基板１１は、受光面と、受光面の反対に設けられた裏面と、受光面から裏面まで貫通するスルーホールとを有する。図４に示すように、スルーホール内には、スルーホール電極２０が設けられる。また、ｎ型単結晶シリコン基板１１の受光面及び裏面には、微細なテクスチャ構造（ピラミッド状の凹凸構造）が形成される。テクスチャは、数μｍ〜数十μｍの高さを有する。
【００４０】
ｉ型非晶質シリコン層１２は、ｎ型単結晶シリコン基板１１の裏面に形成される。ｉ型非晶質シリコン層１２は、約５ｎｍの厚みを有し、実質的に真性である。
【００４１】
ｎ型非晶質シリコン層１３は、ＣＶＤ法によりｉ型非晶質シリコン層１２の裏面上に形成される。ｎ型非晶質シリコン層１３は、約５ｎｍの厚みを有する。ｎ型単結晶シリコン基板１１、ｉ型非晶質シリコン層１２及びｎ型非晶質シリコン層１３によって、いわゆるＢＳＦ構造が形成される。
【００４２】
ｉ型非晶質シリコン層１４は、ｎ型単結晶シリコン基板１１の受光面に形成される。ｉ型非晶質シリコン層１４は、約５ｎｍの厚みを有し、実質的に真性である。
【００４３】
ｐ型非晶質シリコン層１５は、ＣＶＤ法によりｉ型非晶質シリコン層１４の受光面上に形成される。ｐ型非晶質シリコン層１５は、約５ｎｍの厚みを有する。ｎ型単結晶シリコン基板１１、ｉ型非晶質シリコン層１４及びｐ型非晶質シリコン層１５とによって、電界を生成する半導体接合が形成される。
【００４４】
裏面側透明導電膜１６は、スパッタ法或いは蒸着法等のＰＶＤ法により、ｎ型非晶質シリコン層１３の裏面上に形成される。裏面側透明導電膜１６は、Ｉｎ，Ｚｎ，Ｓｎ，Ｔｉ，Ｗ等の酸化物によって形成することができる。
【００４５】
絶縁層１７は、ｎ型単結晶シリコン基板１１に形成されたスルーホールの内壁面上から裏面上に跨って設けられる。絶縁層１７は、ｎ型単結晶シリコン基板１１、ｉ型非晶質シリコン層１２、ｎ型非晶質シリコン層１３及び裏面側透明導電膜１６をスルーホール電極２０から絶縁する。また、絶縁層１７は、受光面側バスバー電極２５と裏面側集電電極３０とを絶縁する。絶縁層１７は、例えば、ＳｉＮによって形成することができる。
【００４６】
受光面側透明導電膜１８は、スパッタ法或いは蒸着法等のＰＶＤ法により、ｐ型非晶質シリコン層１５の受光面上に形成される。受光面側透明導電膜１８は、裏面側透明導電膜１６と同様の材料によって形成することができる。
【００４７】
（基板の構成）
次に、ｎ型単結晶シリコン基板１１の構成について、図５を参照しながら説明する。図５は、本実施形態にかかるｎ型単結晶シリコン基板１１を受光面側から見た斜視図である。
【００４８】
ｎ型単結晶シリコン基板１１の受光面及び裏面には、テクスチャ構造が形成される（受光面のみ図示）。テクスチャ構造は、受光面に垂直な方向において、数μｍ〜数十μｍの高さを有する。
【００４９】
また、ｎ型単結晶シリコン基板１１には、受光面から裏面まで貫通するスルーホールが形成される。スルーホールは、ｎ型単結晶シリコン基板１１の平面視において、円形状に形成される。
【００５０】
ここで、スルーホールの内壁面は、一様に平坦な平坦面Ａによって形成される。なお、平坦面Ａには、受光面に形成されたテクスチャ構造よりも小さく且つなだらかな凹凸構造（不図示）が形成されている。このような凹凸構造は、受光面のテクスチャ構造の１／１０程度の高さ（０．数μｍ〜数μｍ）を有する。
【００５１】
従って、スルーホールの内壁面を形成する平坦面Ａにおける算術平均粗さ（Ｒａ）は、受光面における算術平均粗さ（Ｒａ）よりも小さい。なお、この算術平均粗さ（Ｒａ）は、日本工業規格（ＪＩＳ  Ｂ  ０６０１−１９９４）により規定されている。
【００５２】
（太陽電池の製造方法）
本実施形態に係る太陽電池１の製造方法について説明する。
【００５３】
（１）スルーホール形成工程
まず、レーザ加工、又は、ドリルやサンドブラスト等を用いた機械的加工によって、ｎ型単結晶シリコン基板１１の受光面から裏面まで貫通する円形のスルーホールを形成する。レーザ加工には、例えば、ＹＡＧレーザを用いることができる。
【００５４】
（２）粗エッチング処理工程（第１エッチング工程）
次に、ｎ型単結晶シリコン基板１１の表面（受光面と裏面を含む）とスルーホールの内壁面とに粗エッチング処理を施す。本実施形態に係る粗エッチング処理は、異方性エッチング処理である。このような異方性エッチング処理は、ｎ型単結晶シリコン基板１１を、例えば、約８５℃の高濃度ＮａＯＨ水溶液（約５重量％）中に約１０分間浸すことにより行われる。
【００５５】
粗エッチング処理により、ｎ型単結晶シリコン基板１１の表面とスルーホールの内壁面とに形成された加工歪は除去される。また、スルーホールの内壁面には、なだらかな凹凸構造を有する平坦面Ａが形成される。このような凹凸構造は、０．数μｍ〜数μｍの高さを有する。
【００５６】
（３）テクスチャ処理工程（第２エッチング工程）
次に、耐エッチング性を有するフォトレジストマスクによってスルーホールを覆う。続いて、ｎ型単結晶シリコン基板１１の表面にテクスチャ処理を施す。テクスチャ処理は、ｎ型単結晶シリコン基板１１を、例えば、約８５℃の低濃度ＮａＯＨ水溶液（約１．５重量％）中に約３０分間浸すことにより行われる異方性エッチング処理である。
【００５７】
このような異方性エッチング処理により、ｎ型単結晶シリコン基板１１の表面にテクスチャ構造が形成される。テクスチャ構造は、受光面に垂直な方向において、数μｍ〜数十μｍの高さを有する。
【００５８】
（４）半導体領域形成工程
次に、スルーホールの内壁面を覆うフォトレジストマスクを除去した後、ｎ型単結晶シリコン基板１１の裏面に、ＣＶＤ（Chemical Vapor Deposition）法を用いることにより、ｉ型非晶質シリコン層１２とｎ型非晶質シリコン層１３とを順に形成する。続いて、ｎ型単結晶シリコン基板１１の受光面に、ＣＶＤ法を用いることにより、ｉ型非晶質シリコン層１４とｐ型非晶質シリコン層１５とを順に形成する。
【００５９】
（５）透明導電膜及び絶縁層形成工程
次に、スルーホールの裏面側開口部とその周囲を覆うマスクを施し、ｎ型非晶質シリコン層１３上に裏面側透明導電膜１６を形成する。透明導電膜の製膜方法としては、一般的に、蒸着法、スパッタ法、イオンプレーティング法等のＰＶＤ（Physical Vapor Deposition）法を用いることができる。
【００６０】
次に、スルーホールの裏面側開口部の周囲にマスクを施す。続いて、ＣＶＤ法によりＳｉＯ、ＳｉＮなどを用いてスルーホール内に絶縁層１７を形成する。これと同時に、裏面上で配列方向に沿って延びるように絶縁層１７を形成する。次に、受光面側透明導電膜１８をｐ型非晶質シリコン層１５上に形成する。
【００６１】
（６）電極形成工程
次に、受光面側透明導電膜１８上に受光面側集電電極２４を形成し、裏面側透明導電膜１６上に裏面側集電電極３０を形成する。続いて、スルーホール内にスルーホール電極２０を充填する。受光面側集電電極２４、裏面側集電電極３０及びスルーホール電極２０は、例えば、熱硬化型の導電性ペーストを用いたスクリーン印刷法、蒸着法、スパッタ法などの真空蒸着により形成することができる。なお、スルーホール電極２０は、絶縁層１７によってスルーホールの内壁面と絶縁される。
【００６２】
次に、絶縁層１７及びスルーホール電極２０上に受光面側バスバー電極２５を形成する。受光面側バスバー電極２５は、上述の受光面側集電電極２４と同様の手法で形成することができる。なお、受光面側バスバー電極２５は、絶縁層１７によって裏面側と絶縁される。
【００６３】
（作用及び効果）
本実施形態に係る太陽電池１の製造方法は、スルーホールの内壁面を異方性エッチングする第１エッチング工程と、受光面を異方性エッチングする第２エッチング工程とを備え、第１エッチング工程では、高濃度ＮａＯＨ液（５重量％）を用い、第２エッチング工程では、低濃度ＮａＯＨ液（１．５重量％）を用いる。
【００６４】
このように、本実施形態に係る太陽電池１の製造方法によれば、スルーホールの内壁面と受光面とのそれぞれに、異なる条件によってエッチング処理を施すことができる。そのため、スルーホールの内壁面と受光面とのそれぞれに適したエッチング処理を行うことができる。
【００６５】
具体的には、第１エッチング工程では、エッチング液の濃度を比較的高くすることによりエッチング速度を速めているため、過エッチング状態が生成される。その結果、スルーホールの内壁面には、０．数μｍ〜数μｍの高さを有する、なだらかな凹凸構造が形成される。一方、第２エッチング工程では、数μｍ〜数十μｍの高さを有する、太陽電池に適したテクスチャ構造が形成される。
【００６６】
特に、本実施形態では、第２エッチング工程において、耐エッチング性を有するマスクによってスルーホールを覆っている。従って、第２エッチング工程において、スルーホールの内壁面に凹凸構造が形成されることを回避することができる。
【００６７】
以上より、スルーホールの内壁には、受光面よりも小さい算術粗さを有する平坦面Ａが形成される。このような平坦面Ａでは、絶縁層１７を一様な厚みで形成することができる。従って、平坦面Ａにおいて、ｎ型単結晶シリコン基板１１とスルーホール電極２０との間における短絡は抑制される。その結果、太陽電池１の出力特性を向上することができる。２．第２実施形態
次に、本発明の第２実施形態について説明する。本実施形態と上記第１実施形態との相違点は、スルーホールの内壁面に（１１０）の面方位を有する平坦面を露出させる点である。
【００６８】
本実施形態において、太陽電池モジュール及び太陽電池の概略構成は上記実施形態１と同様であるため、以下、上記第１実施形態との相違点について主に説明する。
【００６９】
（基板の構成）
ｎ型単結晶シリコン基板１１の構成について、図６を参照しながら説明する。図６は、本実施形態にかかるｎ型単結晶シリコン基板１１を受光面側から見た斜視図である。
【００７０】
ｎ型単結晶シリコン基板１１の受光面は（１００）の面方位を有する。図６に示すように、ｎ型単結晶シリコン基板１１の受光面には、テクスチャ構造が形成される。テクスチャ構造は、受光面に垂直な方向において、規則正しく数μｍ〜数十μｍの高さを有する。
【００７１】
また、ｎ型単結晶シリコン基板１１には、受光面から裏面まで貫通するスルーホールが形成される。スルーホールは、ｎ型単結晶シリコン基板１１の平面視において、略四角形状に形成される。
【００７２】
ここで、図６に示すように、スルーホールの内壁面は、４つの平坦面Ｂ（１つの平坦面Ｂは不図示）によって形成される。平坦面Ｂには、受光面に形成されたテクスチャ構造よりも小さく且つなだらかな凹凸構造（不図示）が形成されている。このような凹凸構造は、受光面のテクスチャ構造の１／１０程度の高さ（０．数μｍ〜数μｍ）を有する。従って、スルーホールの内壁面を形成する平坦面Ｂにおける算術平均粗さ（Ｒａ）は、受光面における算術平均粗さ（Ｒａ）よりも小さい。
【００７３】
（太陽電池の製造方法）
本実施形態に係る太陽電池１の製造方法について説明する。
【００７４】
（１）スルーホール形成工程
まず、受光面の面方位を（１００）としたｎ型単結晶シリコン基板１１を準備する。次に、レーザ加工、又は、ドリルやサンドブラスト等を用いた機械的加工によって、ｎ型単結晶シリコン基板１１の受光面から裏面まで貫通する略四角形状のスルーホールを形成する。この際、スルーホールの内壁面に（１１０）の面方位を有する４つの平坦面Ｂを露出させる。なお、レーザ加工には、例えば、ＹＡＧレーザを用いることができる。  
なお、スルーホールは、平面視において、真四角形状に形成されることが好ましい。このような真四角形状のスルーホールは、照射範囲を絞ったレーザ加工により、又は、微細加工が可能なＵＶレーザを用いることにより形成することができる。
【００７５】
（２）粗エッチング処理工程（第１エッチング工程）
次に、ｎ型単結晶シリコン基板１１の表面（受光面と裏面を含む）とスルーホールの内壁面とに粗エッチング処理を施す。本実施形態に係る粗エッチング処理は、異方性エッチング処理である。このような異方性エッチング処理は、ｎ型単結晶シリコン基板１１を、例えば、約８５℃の高濃度ＮａＯＨ水溶液（約５重量％）中に約１０分間浸すことにより行われる。
【００７６】
粗エッチング処理により、ｎ型単結晶シリコン基板１１の表面とスルーホールの内壁面とに形成された加工歪は除去される。また、（１１０）の面方位を有する４つの平坦面Ｂには、なだらかな凹凸構造が形成される。このような凹凸構造は、０．数μｍ〜数μｍの高さを有する。
【００７７】
（３）テクスチャ処理工程（第２エッチング工程）
次に、ｎ型単結晶シリコン基板１１の表面にテクスチャ処理を施す。テクスチャ処理は、ｎ型単結晶シリコン基板１１を、例えば、約８５℃の低濃度ＮａＯＨ水溶液（約１．５重量％）中に約３０分間浸すことにより行われる異方性エッチング処理である。
【００７８】
このような異方性エッチング処理により、ｎ型単結晶シリコン基板１１の表面にテクスチャ構造が形成される。テクスチャ構造は、受光面に垂直な方向において、数μｍ〜数十μｍの高さを有する。
【００７９】
ここで、本実施形態では、スルーホールの内壁面をフォトレジストマスクによって覆っていないが、平坦面Ｂは（１１０）の面方位を有する。そのため、（１１０）の面方位を有する平坦面Ｂは、（１００）の面方位を有する受光面よりもエッチング速度が遅いため、平坦面Ｂには凹凸構造が形成されにくい。従って、平坦面Ｂには、上述のなだらかな凹凸構造が維持される。
【００８０】
（４）半導体領域形成工程
次に、ｎ型単結晶シリコン基板１１の裏面に、ＣＶＤ（Chemical Vapor Deposition）法を用いることにより、ｉ型非晶質シリコン層１２とｎ型非晶質シリコン層１３とを順に形成する。続いて、ｎ型単結晶シリコン基板１１の受光面に、ＣＶＤ法を用いることにより、ｉ型非晶質シリコン層１４とｐ型非晶質シリコン層１５とを順に形成する。
【００８１】
（５）透明導電膜及び絶縁層形成工程
次に、スルーホールの裏面側開口部とその周囲を覆うマスクを施し、ｎ型非晶質シリコン層１３上に裏面側透明導電膜１６を形成する。透明導電膜の製膜方法としては、一般的に、蒸着法、スパッタ法、イオンプレーティング法等のＰＶＤ（Physical Vapor Deposition）法を用いることができる。
【００８２】
次に、スルーホールの裏面側開口部の周囲にマスクを施し、配列方向に沿って延びるようにスルーホール内に絶縁層１７を形成する。絶縁層１７は、ＣＶＤ法によりＳｉＯ、ＳｉＮなどを用いて形成することができる。次に、受光面側透明導電膜１８をｐ型非晶質シリコン層１５上に形成する。
【００８３】
（６）電極形成工程
次に、受光面側透明導電膜１８上に受光面側集電電極２４を形成し、裏面側透明導電膜１６上に裏面側集電電極３０を形成する。続いて、スルーホール内にスルーホール電極２０を充填する。受光面側集電電極２４、裏面側集電電極３０及びスルーホール電極２０は、例えば、熱硬化型の導電性ペーストを用いたスクリーン印刷法、蒸着法、スパッタ法などの真空蒸着法により形成することができる。なお、スルーホール電極２０は、絶縁層１７によってスルーホールの内壁面と絶縁される。
【００８４】
次に、絶縁層１７及びスルーホール電極２０上に受光面側バスバー電極２５を形成する。受光面側バスバー電極２５は、上述の受光面側集電電極２４と同様の手法で形成することができる。
【００８５】
（作用及び効果）
本実施形態に係る太陽電池１の製造方法は、スルーホールの内壁面をエッチングする第１エッチング工程と、受光面をエッチングする第２エッチング工程とを備え、第１エッチング工程では、高濃度ＮａＯＨ液（５重量％）を用い、第２エッチング工程では、低濃度エッチング液（１．５重量％）を用いる。
【００８６】
具体的には、第１エッチング工程では、エッチング液の濃度を比較的高くすることによりエッチング速度を速めているため、過エッチング状態が生成される。その結果、スルーホールの内壁面には、０．数μｍ〜数μｍの高さを有する、なだらかな凹凸構造が形成される。一方、第２エッチング工程では、数μｍ〜数十μｍの高さを有する、太陽電池に適したテクスチャ構造が形成される。
【００８７】
特に、本実施形態では、受光面は（１００）の面方位を有しており、スルーホールの内壁面には、（１１０）の面方位を有する４つの平坦面Ｂを露出させている。（１１０）の面方位を有する平坦面Ｂは、（１００）の面方位を有する受光面よりもエッチング速度が遅い。従って、第２エッチング工程において、スルーホールの内壁面に凹凸構造が形成されることを抑制することができる。
【００８８】
以上より、スルーホールの内壁には、受光面よりも小さい算術粗さを有する平坦面Ｂが形成される。このような平坦面Ｂでは、絶縁層１７を一様な厚みで形成することができる。従って、平坦面Ｂにおいて、ｎ型単結晶シリコン基板１１とスルーホール電極２０との間における短絡は抑制される。その結果、太陽電池１の出力特性を向上することができる。
【００８９】
３．第３実施形態
次に、本発明の第３実施形態について説明する。本実施形態と上記第１実施形態の相違点は、多結晶シリコンを主成分として構成される半導体基板を用いる点である。
【００９０】
本実施形態において、太陽電池モジュール及び太陽電池の概略構成は上記実施形態１と同様である。そのため、以下、上記第１実施形態との相違点について主に説明する。
【００９１】
（光電変換部の構成）
本実施形態に係る太陽電池１ａが有する光電変換部５０の詳細な構成について図７を参照しながら説明する。図７は、本実施形態に係る太陽電池１ａの拡大断面図である。
【００９２】
光電変換部５０は、ｎ型多結晶シリコン基板５１、ｐ型多結晶シリコン層５２、反射防止膜５３及びｎ型多結晶シリコン層５４を備える。
【００９３】
ｎ型多結晶シリコン基板５１は、多結晶シリコンを主成分として構成されており、約３００μｍの厚みを有する。ｎ型多結晶シリコン基板５１は、受光面から裏面まで貫通するスルーホールを有する。
【００９４】
図６に示すように、スルーホール内には、スルーホール電極２０が設けられる。また、ｎ型多結晶シリコン基板５１の受光面には、微細なテクスチャ構造が形成される。テクスチャは、数μｍ〜数十μｍの高さを有する。
【００９５】
ｐ型多結晶シリコン層５２は、ｎ型多結晶シリコン基板５１の受光面にｐ型不純物をドープすることにより形成される半導体層である。ｐ型多結晶シリコン層５２は、ｎ型多結晶シリコン基板５１と半導体ｐ／ｎ接合を形成する。
【００９６】
反射防止膜５３は、ｐ型多結晶シリコン層５２上に形成される。反射防止膜５３は、ＳｉＮ、ＳｉＯ２などを用いて形成することができる。
【００９７】
ｎ型多結晶シリコン層５４は、ｎ型多結晶シリコン基板５１の裏面にｎ型不純物をドープすることにより形成される半導体層である。これによりＢＳＦ構造が形成される。
【００９８】
絶縁層１７は、ｎ型多結晶シリコン基板５１に形成されたスルーホールの内壁面上から裏面上に跨って設けられる。絶縁層１７は、ｎ型多結晶シリコン基板５１とスルーホール電極２０とを絶縁する。絶縁層１７は、例えば、ＳｉＮによって形成することができる。
【００９９】
（基板の構成）
次に、ｎ型多結晶シリコン基板５１の構成について、図７を参照しながら説明する。図７は、本実施形態にかかるｎ型多結晶シリコン基板５１を受光面側から見た斜視図である。
【０１００】
ｎ型多結晶シリコン基板５１の受光面には、微細なテクスチャが形成される。テクスチャ構造は、受光面に垂直な方向において、数μｍ〜数十μｍの高さを有する。
【０１０１】
また、ｎ型多結晶シリコン基板５１には、受光面から裏面まで貫通するスルーホールが形成される。スルーホールは、ｎ型多結晶シリコン基板５１の平面視において、円形状に形成される。
【０１０２】
ここで、図８に示すように、スルーホールの内壁面は、一様に平坦な平坦面Ｃによって形成される。なお、平坦面Ｃには、受光面に形成されたテクスチャ構造よりも小さく且つなだらかな凹凸構造（不図示）が形成されている。このような凹凸構造は、受光面のテクスチャ構造の１／１０程度の高さ（０．数μｍ〜数μｍ）を有する。
【０１０３】
従って、スルーホールの内壁面を形成する平坦面Ｃにおける算術平均粗さ（Ｒａ）は、受光面における算術平均粗さ（Ｒａ）よりも小さい。
【０１０４】
（太陽電池の製造方法）
本実施形態に係る太陽電池１ａの製造方法について説明する。
【０１０５】
（１）スルーホール形成工程
まず、レーザ加工、又は、ドリルやサンドブラスト等を用いた機械的加工によって、ｎ型多結晶シリコン基板５１の受光面から裏面まで貫通する円形のスルーホールを形成する。レーザ加工には、例えば、ＹＡＧレーザを用いることができる。
【０１０６】
（２）粗エッチング処理工程（第１エッチング工程）
次に、ｎ型多結晶シリコン基板５１の表面（受光面と裏面を含む）とスルーホールの内壁面とに粗エッチング処理を施す。本実施形態に係る粗エッチング処理は、等方性エッチング処理である。このような等方性エッチング処理は、ｎ型多結晶シリコン基板５１を、例えば、６９．５％硝酸（ＨＮＯ３）と４９％フッ素水素酸（ＨＦ）とを「１０」対「１」の割合で混合したフッ硝酸溶液中に約１０分間浸すことにより行われる。
【０１０７】
粗エッチング処理により、ｎ型多結晶シリコン基板５１の表面とスルーホールの内壁面とに形成された加工歪は除去される。また、スルーホールの内壁面には、なだらかな凹凸構造を有する平坦面Ｃが形成される。このような凹凸構造は、０．数μｍ〜数μｍの高さを有する。
【０１０８】
（３）テクスチャ処理工程（第２エッチング工程）
次に、耐エッチング性を有するフォトレジストマスクによってスルーホールを覆う。続いて、ｎ型多結晶シリコン基板５１の表面にテクスチャ処理を施す。本実施形態に係るテクスチャ処理は、等方性エッチング処理である。このような等方性エッチング処理は、ｎ型多結晶シリコン基板５１を、例えば、６９．５％硝酸（ＨＮＯ３）と４９％フッ素水素酸（ＨＦ）とを「１」対「５〜１５」の割合で混合したフッ硝酸溶液中に約３０分間浸すことにより行われる。
【０１０９】
テクスチャ処理により、ｎ型単結晶シリコン基板１１の表面にテクスチャ構造が形成される。テクスチャ構造は、受光面に垂直な方向において、数μｍ〜数十μｍの高さを有する。
【０１１０】
（４）半導体層領域形成工程と反射防止膜形成工程
次に、スルーホールの内壁面を覆うフォトレジストマスクを除去した後、ｎ型多結晶シリコン基板５１の受光面に、気相拡散法、塗布拡散法などを用いてｐ型不純物を拡散させることにより、ｐ型多結晶シリコン層５２を形成する。
【０１１１】
次に、ｐ型多結晶シリコン層５２上に、ＳｉＮ、ＳｉＯ２などにより反射防止膜５３を形成する。
【０１１２】
次に、気相拡散法、塗布拡散法などによって、ｎ型多結晶シリコン基板５１の裏面にｎ型不純物を拡散させる。これにより、ｎ型多結晶シリコン層５４が形成される。
【０１１３】
（５）絶縁層の形成
次に、スルーホールの裏面側開口部の周囲にマスクを施す。続いて、ＣＶＤ法によりＳｉＯ、ＳｉＮなどを用いてスルーホール内に絶縁層１７を形成する。これと同時に、裏面上で配列方向に沿って延びるように絶縁層１７を形成する。
【０１１４】
（６）電極の形成
次に、反射防止膜５３上に受光面側集電電極２４を形成し、ｎ型多結晶シリコン層５４上に裏面側集電電極３０を形成する。続いて、スルーホール内にスルーホール電極２０を充填する。受光面側集電電極２４、裏面側集電電極３０及びスルーホール電極２０は、例えば、Ａｇ、バインダー、フリットなどを含む銀ペーストをスクリーン印刷した後に、焼成することにより形成することができる。なお、スルーホール電極２０は、絶縁層１７によってスルーホールの内壁面と絶縁される。
【０１１５】
次に、絶縁層１７及びスルーホール電極２０上に受光面側バスバー電極２５を形成する。受光面側バスバー電極２５は、上述の受光面側集電電極２４と同様に形成することができる。なお、受光面側バスバー電極２５は、絶縁層１７によって裏面側と絶縁される。
【０１１６】
（作用・効果）
本実施形態に係る太陽電池１ａの製造方法は、スルーホールの内壁面を等方性エッチングする第１エッチング工程と、受光面を等方性エッチングする第２エッチング工程とを備え、第１エッチング工程では、６９．５％ＨＮＯ３と４９％ＨＦとを「１０」対「１」の割合で混合したフッ硝酸溶液を用い、第２エッチング工程では、６９．５％ＨＮＯ３と４９％ＨＦとを「１」対「５〜１５」の割合で混合したフッ硝酸溶液を用いる。
【０１１７】
このように、本実施形態に係る太陽電池１ａの製造方法によれば、スルーホールの内壁面と受光面とのそれぞれに、異なる条件によってエッチング処理を施すことができる。そのため、スルーホールの内壁面と受光面とのそれぞれに適したエッチング処理を行うことができる。
【０１１８】
具体的には、第１エッチング工程では、エッチング液の濃度を比較的高くすることによりエッチング速度を速めているため、過エッチング状態が生成される。その結果、スルーホールの内壁面には、０．数μｍ〜数μｍの高さを有する、なだらかな凹凸構造が形成される。一方、第２エッチング工程では、数μｍ〜数十μｍの高さを有する、太陽電池に適したテクスチャ構造が形成される。
【０１１９】
特に、本実施形態では、第２エッチング工程において、耐エッチング性を有するマスクによってスルーホールを覆っている。従って、第２エッチング工程において、スルーホールの内壁面に凹凸構造が形成されることを回避することができる。
【０１２０】
以上より、スルーホールの内壁には、受光面よりも小さい算術粗さを有する平坦面Ｃが形成される。このような平坦面Ｃでは、絶縁層１７を一様な厚みで形成することができる。従って、平坦面Ｃにおいて、ｎ型多結晶シリコン基板５１とスルーホール電極２０との間における短絡は抑制される。その結果、太陽電池１ａの出力特性を向上することができる。
【０１２１】
（その他の実施形態）
本発明は、上述した本発明の要旨を逸脱しない範囲で種々の変更が可能であり、この開示の一部をなす論述及び図面は、本発明を限定するものではない。
【０１２２】
例えば、上記実施形態では、ｎ型の導電型を有するシリコン基板（ｎ型単結晶シリコン基板１１、ｎ型多結晶シリコン基板５１）を用いたが、ｐ型の導電型を有するシリコン基板を用いてもよい。
【０１２３】
また、上記実施形態では、第１エッチング工程及び第２エッチング工程において、同種のエッチング液を用いたが、各工程において異種のエッチング液を用いてもよい。また、本発明は、第１・第２エッチング工程において使用するエッチング液を特定するものではない。即ち、第１エッチング工程において使用するエッチング液が、第２エッチング工程において使用するエッチング液よりも高いエッチング性を有していればよい。
【０１２４】
また、上記第３実施形態では、第１・第２エッチング工程において、等方性エッチングを行ったが、異方性エッチングを行ってもよい。
【０１２５】
また、上記実施形態では、スルーホールの内壁面の全面を平坦面とする場合について説明したが、スルーホールの内壁面のうち少なくとも一部において平坦面が形成されていれば、本発明の効果を得ることができる。
【０１２６】
また、上記実施形態では、一例としてＨＩＴ型太陽電池などを挙げて説明したが、ｐ／ｎ、ｐ／ｉ／ｎ、ｉ／ｎ、ｉ／ｐ半導体接合が形成される一般的な太陽電池基板に適用することができる。
【実施例】
【０１２７】
以下、本発明に係る太陽電池について、実施例を挙げて具体的に説明するが、本発明は、下記の実施例に示したものに限定されるものではなく、その要旨を変更しない範囲において、適宜変更して実施することができるものである。
【０１２８】
（実施例１）
まず、ｎ型単結晶シリコン基板を準備した。次に、ｎ型単結晶シリコン基板にＹＡＧレーザを用いて複数のスルーホールを形成した。
【０１２９】
次に、約８５℃の高濃度ＮａＯＨ水溶液（約５重量％）を用いて、１０分間、ｎ型単結晶シリコン基板の表面及びスルーホールの内壁面に異方性エッチング処理を施した。
【０１３０】
次に、耐エッチング性を有するフォトレジストマスクによってスルーホールを覆った。続いて、約８５℃の低濃度ＮａＯＨ水溶液（約１．５重量％）を用いて、３０分間、ｎ型単結晶シリコン基板の表面に異方性エッチング処理を施した。
【０１３１】
次に、スルーホールの内壁面を覆うフォトレジストマスクを除去した。続いて、ｎ型単結晶シリコン基板の裏面に、ＣＶＤ（Chemical Vapor Deposition）法を用いることにより、ｉ型非晶質シリコン層、ｎ型非晶質シリコン層、ＩＴＯ層を形成した。同様に、ｎ型単結晶シリコン基板の受光面に、ｉ型非晶質シリコン層、ｐ型非晶質シリコン層、ＩＴＯ層を形成した。
【０１３２】
次に、スルーホールの裏面側開口部の周囲にマスクを施して、ＣＶＤ法によりＳｉＯ、ＳｉＮなどを用いてスルーホール内に絶縁層を形成した。この際、裏面上で配列方向に沿って延びるように絶縁層を形成した。
【０１３３】
次に、スクリーン印刷法を用いて、受光面側及び裏面側のＩＴＯ層上に熱硬化型の導電性ペーストを所定のパターンで形成した。また、裏面側の絶縁層上に熱硬化型の導電性ペーストを所定のパターンで形成した。
【０１３４】
（実施例２）
まず、受光面の面方位が（１００）面であるｎ型単結晶シリコン基板を準備した。次に、ｎ型単結晶シリコン基板にＹＡＧレーザを用いて複数のスルーホールを形成した。スルーホールを平面視で略四角形状に形成することにより、スルーホールの内壁に（１１０）の面方位を有する面を露出させた。
【０１３５】
次に、約８５℃の高濃度ＮａＯＨ水溶液（約５重量％）を用いて、１０分間、ｎ型単結晶シリコン基板の表面及びスルーホールの内壁面に異方性エッチング処理を施した。
【０１３６】
次に、約８５℃の低濃度ＮａＯＨ水溶液（約１．５重量％）を用いて、４０分間、ｎ型単結晶シリコン基板の表面に異方性エッチング処理（テクスチャ処理）を施した。
【０１３７】
次に、ｎ型単結晶シリコン基板の裏面に、ＣＶＤ（Chemical Vapor Deposition）法を用いることにより、ｉ型非晶質シリコン層、ｎ型非晶質シリコン層、ＩＴＯ層を形成した。同様に、ｎ型単結晶シリコン基板の受光面に、ｉ型非晶質シリコン層、ｐ型非晶質シリコン層、ＩＴＯ層を形成した。
【０１３８】
次に、スルーホールの裏面側開口部の周囲にマスクを施して、ＣＶＤ法によりＳｉＯ、ＳｉＮなどを用いてスルーホール内に絶縁層を形成した。この際、裏面上で配列方向に沿って延びるように絶縁層を形成した。
【０１３９】
次に、スクリーン印刷法を用いて、受光面側及び裏面側のＩＴＯ層上に熱硬化型の導電性ペーストを所定のパターンで形成した。また、裏面側の絶縁層上にバスバー電極を形成した。
【０１４０】
（従来例）
従来例では、ｎ型単結晶シリコン基板にスルーホールを予め形成せず、太陽電池基板を形成した後に、ＹＡＧレーザを用いて複数のスルーホールを形成した。スルーホールの内壁面にはエッチング処理を行わなかった。その他の工程は上記実施例１と同様である。
【０１４１】
（算術平均粗さと太陽電池特性）
実施例１、実施例２及び従来例について、受光面における算術平均粗さ（Ｒａ）と、スルーホールの内壁面における算術平均粗さ（Ｒａ）とを測定した。算術平均粗さ（Ｒａ）の測定には、キーエンス社製レーザ顕微鏡ＶＫ−９７００を用いて、各面内の１０箇所における平均値を算出した。なお、基準長さにおける凹凸の高さの絶対値を平均することによりＲａを算出した。
【０１４２】
また、実施例１、実施例２及び従来例について、各太陽電池の各種特性を測定した。
【０１４３】
以上の結果を表１に示す。また、図９に、内壁面のＲａ／受光面のＲａの値と、太陽電池特性（Ｆ．Ｆ）の値との関係を示す。
【表１】
2009135338.tif 000003
上表に示すように、実施例１及び２に係る内壁面のＲａ／受光面のＲａの値は、従来例に係る内壁面のＲａ／受光面のＲａの値よりも小さく、かつ、１．００よりも小さい。このことは、実施例１及び２において、スルーホールの内壁面が平坦化されていることを示す。  このように、スルーホールの内壁面が平坦化された実施例１及び２では、スルーホールの内壁面上に絶縁層を一様に形成することができた。そのため、一様に形成された絶縁層により、スルーホール電極と基板との間におけるリーク電流の発生を抑制することができた。その結果、上表に示すように、実施例１及び２に係るＦ．Ｆの値は、従来例に係るＦ．Ｆの値よりも大きくなっている。
【０１４４】
また、図９に示すように、内壁面のＲａ／受光面のＲａの値は、１．０よりも小さい場合に、上述の効果が得られることが分かる。即ち、スルーホールの内壁面の算術平均粗さが、基板の受光面の算術平均粗さよりも小さい場合に、特に、上述の効果が得られる。
【０１４５】
以上の結果から、スルーホールの内壁面が、ｎ型単結晶シリコン基板の受光面よりも小さい算術平均粗さを有することにより、太陽電池特性を向上できることが確認された。
【図面の簡単な説明】
【０１４６】
【図１】本発明の実施形態に係る太陽電池モジュールの構成を示す側面図である。
【図２】本発明の実施形態に係る太陽電池を受光面側から見た平面図である。
【図３】本発明の実施形態に係る太陽電池を裏面側から見た平面図である。
【図４】図２のＡ−Ａ切断面における拡大断面図である。
【図５】本発明の第１実施形態に係るｎ型単結晶シリコン基板１１を受光面側から見た斜視図である。
【図６】本発明の第２実施形態に係るｎ型単結晶シリコン基板１１を受光面側から見た斜視図である。
【図７】図２のＡ−Ａ切断面における拡大断面図である。
【図８】本発明の第３実施形態に係るｎ型多結晶シリコン基板５１を受光面側から見た斜視図である。
【図９】スルーホール内壁面のＲａ／受光面のＲａの値と、太陽電池特性（Ｆ．Ｆ）の値との関係を示すグラフである。
【符号の説明】
【０１４７】
Ａ，Ｂ，Ｃ…平坦面
１，１ａ…太陽電池
２…受光面側保護材
３…裏面側保護材
４…封止材
５…配線材
１０…光電変換部
１１…ｎ型単結晶シリコン基板
１２…ｉ型非晶質シリコン層
１３…ｎ型非晶質シリコン層
１４…ｉ型非晶質シリコン層
１５…ｐ型非晶質シリコン層
１６…裏面側透明導電膜
１７…絶縁層
１８…受光面側透明導電膜
２０…スルーホール電極
２４…受光面側集電電極
２５…受光面側バスバー電極
３０…裏面側集電電極
５０…光電変換部
５１…ｎ型多結晶シリコン基板
５２…ｐ型多結晶シリコン層
５３…反射防止膜
５４…ｎ型多結晶シリコン層
１００…太陽電池モジュール
【図１】
2009135338.tif 000004
【図２】
2009135338.tif 000005
【図３】
2009135338.tif 000006
【図４】
2009135338.tif 000007
【図５】
2009135338.tif 000008
【図６】
2009135338.tif 000009
【図７】
2009135338.tif 000010
【図８】
2009135338.tif 000011
【図９】
2009135338.tif 000012